"粉砕した木質系チップ重量に対して重量比0.25~2.5の第四級アンモニウム化合物を含浸させた後、木質系チップ重量比50~250の砂およびセメントからなる無機系固化剤を混合して水を加え固化させた土壌表面被覆材。粉砕した木質系チップ重量に対して重量比0.25~2.5の第四級アンモニウム化合物を含浸させた後、木質系チップ重量比50~250の砂およびセメントからなる無機系固化剤を混合して水を加え固化させることを特徴とする土壌表面被覆方法。請求項1における第四級アンモニウム化合物が、アルキルベンジルジメチルアンモニウムクロライド、ココナットトリメチルアンモニウムクロライド、ジデシルジメチルアンモニウムクロライド、N,N-ジデシル-N-メチル-N-2-ヒドロキシエチルアンモニウムプロパノエート、ステアリルトリメチルアンモニウムクロライドのいずれかから選ばれた1種、もしくは複数種を用いた請求項1に記載する土壌表面被覆材。請求項2における第四級アンモニウム化合物が、アルキルベンジルジメチルアンモニウムクロライド、ココナットトリメチルアンモニウムクロライド、ジデシルジメチルアンモニウムクロライド、N,N-ジデシル-N-メチル-N-2-ヒドロキシエチルアンモニウムプロパノエート、ステアリルトリメチルアンモニウムクロライドのいずれかから選ばれた1種、もしくは複数種を用いた請求項2に記載する土壌表面被覆方法。本発明の課題は、廃棄物として処理される木質系チップを自然環境中に再度設置し、従来技術ではなし得なかった長期間にわたり土壌表面被覆機能の維持を図ることにある。すなわち、木質系チップをコンクリートなどで固化したものは、吸水性、透水性を有し、土壌流亡を抑え、植栽を可能にする素材である。しかし一方、コンクリートで固化した木質系チップであっても、担子菌、子嚢菌、細菌等の微生物による腐朽やキノコの発生による強度の低下を免れることは難しく、長期にわたってその機能を維持することが困難な素材であった。建築に用いられる木材等の腐朽防止は、様々な方法が提案され普及している。これらの中で最も厳しい使用環境条件に対応する木材防腐剤は、大きく水溶性のものと油溶性のものに分けられる。このうち、油溶性のクレオソ-ト油、ナフテン酸銅、ナフテン酸亜鉛は、水を用いて固化させるコンクリートとの併用は難しいと判断される。一方の水溶性木材防腐剤は、CCAクロム銅ヒ素系、AACアルキルアンモニウム系化合物系、ACQ銅アルキルアンモニウム系化合物系が知られている。この中で、CCA系の防腐剤は、安価で安定した効果を有するものとして長く使用されてきた。しかし、有害重金属を含み、既存の廃材処理における問題はもとより、腐朽した木材から環境中への放出が必然とされる土壌被覆材料などの生活環境近傍における使用は課題を残している。更に、木質系チップを、コンクリート等で固化して用いる土壌被覆材料に対する腐朽防止技術は未だ知られていない。使用現場において作業が簡便で、環境に対する影響を考慮した防腐技術の確立が求められている。水溶性の木材防腐剤の中で、AAC系木材防腐剤のひとつ、ジデシルジメチルアンモニウムクロライドDDACやACQ系防腐剤の一成分であるアルキルベンジルアンモニウムクロライドBKCは、木材親和性が高く環境影響が少ないとされる第四級アンモニウム化合物であり、アルキルベンジルアンモニウムクロライドは病院などにおいて逆性石鹸として長く使用されている殺菌剤でもある。木材の腐朽防止に使用される第四級アンモニウム化合物の代表的なものとしては、ジデシルジメチルアンモニウムクロライド、アルキルベンジルジメチルアンモニウムクロライドの他、ココナットトリメチルアンモニウムクロライド、N,N-ジデシル-N-メチル-N-2-ヒドロキシエチルアンモニウムプロパノエート、ステアリルトリメチルアンモニウムクロライド等があげられる。しかし、第四級アンモニウム塩化合物であればこれらに限定されるものでは無い。実用に際しては、これらから選ばれた1種、もしくはこれ等を含む第四級アンモニウム化合物の中から選ばれた複数種を用いることが望ましい。中でもN,N-ジデシル-N-メチル-N-2-ヒドロキシエチルアンモニウムプロパノエートはハロゲンイオンを含まないために金属腐食性がほとんど見られず、優れた特性を有している。本発明で使用する木質系チップは間伐材、剪定枝、廃材などを用いることができ、粉砕したチップの大きさは、作業性から長径5cm以下、好ましくは3cm以下が望ましい。また木質系チップは、木材と異なり、その原材料の違い、放置された期間、放置された場所、天候によって、その重量、および含水量が大きく変化する。従って、チップ粉砕現場においても、施工現場においても正確な乾物重を迅速に特定することは困難である。従って、木質系チップを容量で測定し、嵩比重からおよその重量を算出して使用するのが現実的である。木質系チップに添加する第四級アンモニウム化合物水溶液、および砂、セメント等の重量設定は容易である。具体的には、木質系チップ重量に対して第四級アンモニウム化合物が重量比0.25~2.5含浸するように調整した水溶液を木質系チップに散布、もしくは塗布によって付着させる。もしくは、木質系チップに対して第四級アンモニウム化合物が重量比0.25~2.5含浸するように調整した水溶液に浸漬させた後、いずれの場合も砂、およびセメントを木質系チップ重量に対して70~250重量になるように混合して、更に水を加え固化被覆用素材を調整する。使用するセメント、砂、および水の割合は、砂に対してセメントの割合は、30~60重量であり、水はセメント重量のおよそ1/2重量が一般的である。木質系チップへの第四級アンモニウム化合物の含浸は、木質系チップの製造場所で行うこともできるが、施工現場以外で調製された木質系チップに現地で第四級アンモニウム化合物水溶液を散布することによって容易に木質系チップに付着、含浸させることができる。木質系チップの吸水量は、およそ100~200であり、求める第四級アンモニウム化合物の濃度を得ることは容易である。また、砂、セメントの混合比、混合量を変えることで目的に応じて被覆素材の強度を変えることができる。例えば、木質系チップに対する砂やセメントの比率を上げる。もしくは、砂に対するセメントの比率を上げることによって強度の向上を図ることができる。積極的な植栽を期待するのであれば山中式硬度計で20mm以下が望まれ、逆に防草効果を期待するのであれば山中式硬度計で27mm以上になるような配合が望まれる。また、施工厚によっても防草効果は変動し、十分な防草効果を期待するのであれば5cm以上が望まれる。木質系チップに第四級アンモニウム化合物を含浸させた後、コンクリートで固化することにより木材の腐朽防止に必要とされる薬量以下で長期的な防草効果、土壌流亡防止効果、もしくは植栽を可能にする土壌被覆材料を得る。以下に試験例をもって、本発明による木質系チップ固化素材の物理的特性、腐朽耐性、防草効果、植栽について詳述する。試験例1木質系チップ固化素材の物理的特性120mmで篩った含水率58の木質系チップ比重0.361Lに使用したチップの最大吸水量となる水100mlを加えた後、セメント、砂、及びセメントの1/2量の水を下記表1に示すように添加して混練後、10cm×20cm×5cmの木の型枠に充填した。各々2反復を2週間雨の当たらない野外に放置した後、山中式硬度計を用いて各5ヶ所の硬度を測定した。その平均値を下記表1に示す。試験例2木質系チップ固化素材の物理的特性210mmで篩った含水率21の木質系チップ比重0.251Lに使用したチップの最大吸水量となる水490mlを加えた後、セメント、砂、及び水の混合比を下記表2に示すように変動させて混練後、10cm×20cm×5cmの木の型枠に充填した。各々を2週間雨の当たらない野外に放置した後、山中式硬度計を用いて各5ヶ所の硬度を測定した。その平均値を下記表2に示す。試験例3防腐処理木質系チップ固化素材の物理的特性10mmで篩った含水率21の木質系チップ比重0.251Lに、N,N-ジデシル-N-メチル-N-2-ヒドロキシエチルアンモニウムプロパノエート商品名コータミンD-10EP有効成分濃度70~73花王株式会社製品以下DDMHEAと称するの有効成分2水溶液440mlを滴下ながら撹拌混合した。混合させた木質系チップは、試験例2、配合3によるセメント、砂、及び水を混練して10cm×20cm×5cmの木の型枠に充填した。各々2反復を2週間雨の当たらない野外に放置した後、山中式硬度計を用いて各5ヶ所の硬度を測定した。その平均値を下記表3に示す。試験例4腐朽耐性試験110mmで篩った木質系チップ500ml重量137g含水率24にDDMHEAの有効成分5水溶液、1.5水溶液、0.5水溶液、0.15水溶液各500mlを加え撹拌しながら30分浸漬した後、脱水機で5分間脱水した。同様に木質系チップを水に浸漬し、脱水後の重量189gから増加した吸水量52gを用いて乾燥チップ重量あたりのDDMHEA量を算出した。DDMHEAを付着させ、脱水した各チップ100gにセメント35g、砂105g、及びおよそ70mlの水を加えて混練し、9cmシャーレに30g充填した。真菌検査用培地1L当たり各々、酵母エキス1.0g、ペプトン2.5gブドウ糖10.0g、リン酸1カリウム0.5g、硫酸マグネシウム0.25gに麦芽エキス3.0g/Lを混合した溶液5mlをシャーレに添加した。各濃度3反復を3週間、25°C定温器内に放置して培地表面に発生する微生物菌糸の占有度合いを測定した。占有度は以下に示す0~4で分類した。その平均値を下記表4に示す。占有度0:菌糸の発生が見られない占有度1:シャーレの菌糸被覆割合が25以下占有度2:シャーレの菌糸被覆割合が25より大きく50以下占有度3:シャーレの菌糸被覆割合が50より大きく75以下占有度4:シャーレの菌糸被覆割合が75より大きい。試験例5腐朽耐性試験2無被覆チップ試験試験例4で調製した脱水チップを9cmシャーレに各々12g充填後、エチレンオキサイドガスで滅菌処理した。このシャーレに滅菌培地1L当たり各々、ブドウ糖40g、ペプトン3g、麦芽エキス15gを10ml添加した。また、あらかじめポテトデキストロース寒天培地で培養したオオウズラタケ菌叢上にブナ材小片を載せて1週間25°Cで繁殖させたものを各シャーレに置床した。各々5反復を3週間、25°C定温器内に放置して培地表面の菌糸占有度合いを試験例4と同様に測定した。その平均値を下記表5に示す。試験例6腐朽耐性試験310mmで篩った木質系チップ500ml重量142g含水率27にジデシルジメチルアンモニウムクロライド商品名コータミンD-10P有効成分濃度70~80花王株式会社製品以下DDACと称する、アルキルベンジルジメチルアンモニウムクロライド商品名サニゾールB-50有効成分濃度50花王株式会社製品以下ABDMCと称する、ステアリルトリメチルアンモニウムクロライド商品名コータミン86Pコンク有効成分濃度60~70花王株式会社製品以下STMCと称する、ココナットトリメチルアンモニウムクロライド商品名コータミン24P有効成分濃度20~30花王株式会社製品以下CTMCと称する、およびDDMHEAの有効成分1.5水溶液各500mlを加え撹拌しながら30分浸漬した。脱水機で5分間脱水した後、吸水量から付着した第四級アンモニウム化合物の量を乾燥チップ重量あたりで算出した。脱水した各チップ100gにセメント35g、砂105g、及びおよそ65mlの水を加えて混練し、9cmシャーレに40g充填した。真菌検査用培地1L当たり各々、酵母エキス1.0g、ペプトン2.5gブドウ糖10.0g、リン酸1カリウム0.5g、硫酸マグネシウム0.25gに麦芽エキス3.0g/Lを混合した溶液5mlをシャーレに添加した。各々3反復を3週間、25°C定温器内に放置して培地表面に発生する微生物菌糸の占有度合いを試験例4と同様に測定した。その平均値を下記表6に示す。試験例7防草試験平成22年8月4日、チガヤ、セイタカアワダチソウが主体に生えている茨城県稲敷郡阿見町にある平地を刈り払い機で整地して試験地とした。10mmで篩った含水率21の木質系チップ50L比重0.25にDDMHEAの0.5水溶液22Lを加えて撹拌混合した後、試験例2、配合3によるセメント7kg、砂21kg、及び水3.5Lを加え混練して被覆素材を調整した。試験地に設置した100cm×100cm、高さ9cmの木の型枠内に被覆素材を流し込み平滑整地して被覆厚5cm区とした。また前記の60量を流し込んで被覆厚3cm区とした。各2反復として、1か月後、3か月後に雑草の発生状況を調査した。その結果の平均値を表7に示す。試験例8植栽試験平成22年8月4日、平地を刈り払い整地後、オオムラサキツツジを100cm×100cm、高さ9cmの木の型枠内に5本植栽して十分量の散水を行った。この型枠内に試験例6と同様に調整した木質系チップ固化素材の被覆厚5cm相当量を流し込み平滑整地した。また、前記と同様の型枠内に十分量の散水を行い、前記と同様に調整した木質系チップ固化素材の被覆厚3cm相当量を流し込み平滑整地した後、土壌表面まで達する直径6cm程度の穴をうがってヒメイワダレソウ苗を1区4本植栽した。植栽1週間後、2週間後に潅水を行い、1か月後、3か月後に生育状況を調査した。その結果を表8に示す。"